(57)【特許請求の範囲】
【請求項１】
（Ａ）可溶性ポリイミド樹脂、（Ｂ）溶剤及び（Ｃ）比表面積（ＳＡ）０．３〜１．３ｍ２／ｇ、タップ密度（ＴＤ）３．０〜６．０ｇ／ｃｍ３のフレーク状銀粉を含有し、（Ａ）成分が、（a-1）３，３’，４，４’−ベンゾフェノンテトラカルボン酸無水物を含むテトラカルボン酸無水物と、（a-2）ジアミノジフェニルエーテルを含むジアミン化合物と、（a-3）アミノ変性シリコーンとの反応生成物であることを特徴とする導電性ペースト。
【請求項２】
全固形分に対し、前記（Ｃ）成分を６５〜９５質量％の割合で含有することを特徴とする請求項１記載の導電性ペースト。
【請求項３】
前記（Ｃ）成分のタップ密度（ＴＤ）が３．０〜５．０ｇ／ｃｍ３であることを特徴とする請求項１または２記載の導電性ペースト。
【請求項４】
請求項１乃至３のいずれか１項記載の導電性ペーストにより、半導体素子が半導体素子支持部材上に接着されていることを特徴とする半導体装置。
【発明の詳細な説明】
【技術分野】
【０００１】
本発明は、導電性ペースト、及びこれを用いた半導体装置に関する。
【背景技術】
【０００２】
導電性ペーストは、一般に、エポキシ樹脂等の熱硬化性樹脂結合剤（バインダー）と導電性粉末とから構成され、各種電子部品の接着、コーティング、印刷による回路形成等に使用されている。熱硬化性樹脂である結合剤は、硬化剤により熱硬化して有機溶剤に不溶となり、また、耐熱性、耐湿性、耐候性等が付与される。
【０００３】
また、半導体装置において、金属薄板（リードフレーム）上の所定部分にＬＥＤ、ＩＣ、ＬＳＩ等の半導体素子（以下、半導体チップとも称する）を接続する工程は、素子の長期信頼性に影響を与える重要な工程の一つである。従来から、この接続方法として、低融点の合金（半田）を用いてろう付けする方法、導電性ペーストを使用する方法等が用いられている。
【０００４】
しかし、半田を使用する方法では、半田が飛散して電極等に付着し、その付着した半田が長期使用中に腐食して断線を招くおそれがある。一方、導電性ペーストを使用する方法は、半田法に比べて低温での作業性に優れ、電極等に飛散するといった問題が生ずることはない。
【０００５】
しかし、従来の導電性ペーストの多くは、長期使用後の耐熱性及び耐湿性（長期耐熱性及び長期耐湿性）が不十分で、電極の腐食が促進され、断線不良を生じることが少なくなかった。また近年、電子機器は軽薄短小化が進んだ結果、自動車や屋外装置等に搭載されて使用されることが多くなり、それに伴いこれらの電子機器に使用される導電性ペーストにも長期耐熱性、長期耐湿性が強く求められるようになっている。
【０００６】
そこで、例えば、長期耐熱性を向上させるため、３官能、４官能等の多官能型エポキシ樹脂や、ナフタレン骨格、アントラセン骨格等を有する多核型エポキシ樹脂を用いた導電性ペーストが開発されている。しかし、多官能型エポキシ樹脂を用いた導電性ペーストは、反応性が高いため作業性に劣り、多核型エポキシ樹脂は初期耐熱性に優れるものの、長期耐熱性は不十分であった。
【０００７】
また、エポキシ樹脂に代えて、アクリル樹脂、ポリウレタン樹脂、耐熱ポリイミドシリコーン樹脂等の他の樹脂材料を使用した導電性ペーストが開発されている。しかし、アクリル樹脂、ポリウレタン樹脂を使用したものでは、耐候性は改善されるものの、これらの樹脂は耐熱性が低いため、長期耐熱性のみならず初期耐熱性も低下する。また、耐熱ポリイミドシリコーン樹脂を使用したものでは、耐熱性は改善されるものの、半導体装置における半導体チップとリードフレーム材との接着強度、特に長期信頼性が必ずしも十分ではない。この接着強度の問題を解決するため、ベンゾトリアゾール骨格を有する化合物を添加したものも開発されているが、リードフレーム材の種類によっては十分な改善効果が得られないことがあった。
【先行技術文献】
【特許文献】
【０００８】
【特許文献１】特開２００５−１１３０５９号公報
【特許文献２】特開２００１−７６５３４号公報
【発明の概要】
【発明が解決しようとする課題】
【０００９】
本発明は上記の事情に鑑みてなされたもので、作業性が良好で、耐熱性、耐湿性、耐候性に優れ、かつ半導体素子と各種基材との接合においては信頼性の高い物理的、電気的接合が可能な導電性ペースト、及びそのような導電性ペーストを用いた高い信頼性を備えた半導体装置を提供することを目的としている。
【課題を解決するための手段】
【００１０】
本発明者らは、上記目的を達成するために鋭意研究を重ねた結果、可溶性ポリイミド樹脂と、溶剤と、特定の物性、形状を有する銀粉とを含有する導電性ペースト及びそれを用いた装置により、上記の目的を達成し得ることを見出し、本発明を完成するに至った。
【００１１】
すなわち、本発明の一態様に係る導電性ペーストは、（Ａ）可溶性ポリイミド樹脂、（Ｂ）溶剤及び（Ｃ）比表面積（ＳＡ）０．３〜１．３ｍ２／ｇ、タップ密度（ＴＤ）３．０〜６．０ｇ／ｃｍ３のフレーク状銀粉を含有し、（Ａ）成分が、（a-1）３，３’，４，４’−ベンゾフェノンテトラカルボン酸無水物を含むテトラカルボン酸無水物と、（a-2）ジアミノジフェニルエーテルを含むジアミン化合物と、（a-3）アミノ変性シリコーンとの反応生成物であることを特徴としている。
【００１２】
また、本発明の他の一態様に係る半導体装置は、上記導電性ペーストにより、半導体素子が半導体素子支持部材上に接着されていることを特徴としている。
【発明の効果】
【００１３】
本発明の一態様によれば、作業性が良好で、耐熱性、耐湿性、耐候性に優れ、かつ半導体素子と各種基材との接合においては信頼性の高い物理的、電気的接合が可能な導電性ペーストを得ることができ、また、本発明の他の一態様によれば、そのような導電性ペーストを用いた信頼性の高い半導体装置を得ることができる。
【図面の簡単な説明】
【００１４】
【図１】本発明の一実施形態の半導体装置を示す断面図である。
【発明を実施するための形態】
【００１５】
以下、本発明を詳細に説明する。
【００１６】
本発明の導電性ペーストは、（Ａ）可溶性ポリイミド樹脂、（Ｂ）溶剤及び（Ｃ）比表面積（ＳＡ）０．３〜１．３ｍ２／ｇ、タップ密度（ＴＤ）３．０〜６．０ｇ／ｃｍ３のフレーク状銀粉を必須成分とするものである。
【００１７】
（Ａ）成分の可溶性ポリイミド樹脂は、可溶性であればその分子構造や分子量等に制限されることなく使用される。一般には、（a-1）テトラカルボン酸またはその無水物と、（a-2）ジアミン化合物と、（a-3）変性シリコーンとを反応させて得られたものが使用される。
【００１８】
（a-1）成分のテトラカルボン酸としては、例えば、ピロメリット酸、３，３’,４，４’−ビフェニルテトラカルボン酸、２，３，３’,４’−ビフェニルテトラカルボン酸、３，３’,４，４’−ベンゾフェノンテトラカルボン酸、４，４’−オキシジフタル酸、３，３’,４，４’−ジフェニルスルフォンテトラカルボン酸、２，２’−ビス（３，４−ジカルボキシルフェニル）ヘキサフルオロプロパン、２，３，６，７−ナフタレンテトラカルボン酸、１，２，５，６−ナフタレンテトラカルボン酸、１，４，５，８−ナフタレンテトラカルボン酸、１，４，５，８−ナフタレンテトラカルボン酸、１，２，３，４−シクロブタンテトラカルボン酸、１，２，３，４−ブタンテトラカルボン酸、１，２，４，５−シクロペンタンテトラカルボン酸、１，２，４，５−シクロヘキサンテトラカルボン酸、３，３’,４，４’−ビシクロヘキシルテトラカルボン酸、２，３，５−トリカルボキシシクロペンチル酢酸、３，４−ジカルボキシ−１，２，３，４−テトラヒドロナフタレン−１−コハク酸等が挙げられる。（a-1）成分は１種を単独で使用してもよく、２種以上を混合して使用してもよい。（a-1）成分としては、なかでも３，３’,４，４’−ベンゾフェノンテトラカルボン酸無水物が好ましい。
【００１９】
（a-2）成分のジアミン化合物としては、例えば、メタフェニレンジアミン、パラフェニレンジアミン、２，４−ジアミノトルエン、２，５−ジアミノトルエン、２，６−ジアミノトルエン、３，５−ジアミノトルエン、１−メトキシ−２，４−ジアミノベンゼン、１，４−ジアミノ−２−メトキシ−５−メチルベンゼン、１，３−ジアミノ−４，６−ジメチルベンゼン、３，５−ジアミノ安息香酸、２，５−ジアミノ安息香酸、１，２−ジアミノナフタレン、１，４−ジアミノナフタレン、１，５−ジアミノナフタレン、１，６−ジアミノナフタレン、１，７−ジアミノナフタレン、１，８−ジアミノナフタレン、２，３−ジアミノナフタレン、２，６−ジアミノナフタレン、１，４−ジアミノ−２−メチルナフタレン、１，５−ジアミノ−２−メチルナフタレン、１，３−ジアミノ−２−フェニルナフタレン、２，２−ビス（４−アミノフェニル）プロパン、１，１−ビス（４−アミノフェニル）エタン、４，４’−ジアミノジフェニルメタン、３，３’−ジメチル−４，４’−ジアミノジフェニルメタン、３，３’,５，５’−テトラメチル−４，４’−ジアミノジフェニルメタン、３，３’−ジメチル−５，５’−ジエチル−４，４’−ジフェニルメタン、３，３’,５，５’−テトラエチル−４，４’−ジフェニルメタン、４，４’−メチレンビス（シクロヘキシルアミン）、４，４’−メチレンビス（３，３’−ジメチル−シクロヘキシルアミン）、２，４’−ジアミノジフェニルスルフィド、４，４’−ジアミノジフェニルスルフィド、３，３’−ジアミノジフェニルスルフォン、４，４’−ジアミノジフェニルスルフォン、４，４’−ジアミノベンズアニリド、３，３’−ジアミノジフェニルエーテル、３，４’−ジアミノジフェニルエーテル、４，４’−ジアミノジフェニルエーテル、ビス（４−アミノフェニル）ジエチルシラン、ビス（４−アミノフェニル）ジフェニルシラン、ビス（４−アミノフェニル）−Ｎ−メチルアミン、ビス（４−アミノフェニル）−Ｎ−フェニルアミン、３，３’−ジアミノベンゾフェノン、４，４’−ジアミノベンゾフェノン、２，６−ジアミノピリジン、３，５−ジアミノピリジン、４，４’−ジアミノビフェニル、３，３’−ジアミノビフェニル、３，３’−ジメチル−４，４’−ジアミノビフェニル、３，３’−ジメトキシ−４，４’−ジアミノビフェニル、３，３’−ジヒドロキシ−４，４’−ジアミノビフェニル、ｏ−トルイジンスルフォン、４，４’−ビス（４−アミノフェノキシ）ビフェニル、２，２−ビス［４−（４−アミノフェノキシ）フェニル］プロパン、ビス［４−（４−アミノフェノキシ）フェニル］エーテル、ビス［４−（４−アミノフェノキシ）フェニル］スルフォン、ビス［４−（３−アミノフェノキシ）フェニル］スルフォン、１，４−ビス（４−アミノフェノキシ）ベンゼン、１，３−ビス（４−アミノフェノキシ）ベンゼン、９，１０−ビス（４−アミノフェニル）アントラセン、９，９−ビス（４−アミノフェニル）フルオレン、２，２−ビス（４−アミノフェニル）ヘキサフルオロプロパン、２，２−ビス（３−アミノフェニル）ヘキサフルオロプロパン、１，１−ビス（４−アミノフェニル）−１−フェニル−２，２，２−トリフルオロエ���ン、２，２−ビス（３−アミノ−４−ヒドロキシフェニル）ヘキサフルオロプロパン、２，２−ビス（３−アミノ−４−メチルフェニル）ヘキサフルオロプロパン、２，２−ビス［４−（４−アミノフェノキシ）フェニル］ヘキサフルオロプロパン等が挙げられる。これらのジアミン化合物は１種を単独で使用してもよく、２種以上を混合して使用してもよい。（a-2）成分としては、なかでもジアミノジフェニルエーテルが好ましい。
【００２０】
（a-3）成分の変性シリコーンは、可溶性付与成分であり、分子鎖両末端にアミノ基を有するジアミノシリコーン、分子鎖両末端にカルボン酸基を有するジカルボキシルシリコーン、分子鎖両末端にエポキシ基を有するジエポキシシリコーン等が挙げられる。このような変性シリコーンの市販品を具体的に例示すると、ジアミノシリコーンとして、東レ・ダウコーニング（株）製のＢＹ１６−８７１、ＢＹ１６−８５３等、ジカルボキシルシリコーンとして、東レ・ダウコーニング（株）製のＢＹ１６−７５０等、ジエポキシシリコーンとして、東レ・ダウコーニング（株）製のＢＹ１６−８５５等が挙げられる。これらの変性シリコーンは、１種を単独で使用してもよく、２種以上を混合して使用してもよい。（a-3）成分としては、なかでもアミノ変性シリコーンが好ましい。
【００２１】
可溶性ポリイミド樹脂を合成するにあたっては、(a-1）テトラカルボン酸またはその無水物と、（a-2）ジアミン化合物と、（a-3）変性シリコーンとを、溶剤中で、例えば８０℃以上の温度で重合反応させる。反応温度が８０℃未満では、重合が十分に進まず、低分子量成分が多く生成するおそれがある。反応温度は、好ましくは１００〜１４０℃であり、反応時間は、通常、２〜４時間である。
【００２２】
反応は、(a-1）テトラカルボン酸またはその無水物１．０モルに対し、（a-2）ジアミン化合物を通常０．２〜０．８モル、好ましくは０．４〜０．６モルと、（a-3）変性シリコーンを通常０．２〜０．８モル、好ましくは０．４〜０．６モル反応させる。反応させる際に用いる溶剤は、特に限定されず、例えば、Ｎ−メチル−２−ピロリドン、Ｎ，Ｎ−ジメチルアセトアミド、Ｎ，Ｎ−ジメチルホルムアミド、ジオキサン、γ−ブチロラクトン、１，３−ジメチル−２−イミダゾリジノン等が使用される。反応溶液中の(a-1）テトラカルボン酸またはその無水物等の溶質の濃度は、特に限定されないが、通常５〜２５％、好ましくは１０〜２０％である。
【００２３】
本発明の導電性ペーストには、応力の緩和や密着性付与等の目的で、上記（Ａ）可溶性ポリイミド樹脂とともに、他の樹脂を配合することができる。この併用可能な他の樹脂としては、エポキシ樹脂、ポリエステル樹脂、ポリブタジエン樹脂、ポリウレタン樹脂、キシレン樹脂等が挙げられる。これらの樹脂は１種を単独で使用してもよく、２種以上を混合して使用してもよい。また、その配合量は、（Ａ）可溶性ポリイミド樹脂１００質量部対して、３０質量部以下が好ましい。３０質量部を超えると、硬化物にボイドが発生したり、硬化物の機械的強度が低下するおそれがある。
【００２４】
（Ｂ）成分の溶剤は、上記樹脂成分を溶解することができるものであり、前述した可溶性ポリイミド樹脂の合成で例示した溶剤と同様のものを使用することができる。すなわち、Ｎ−メチル−２−ピロリドン、Ｎ，Ｎ−ジメチルアセトアミド、Ｎ，Ｎ−ジメチルホルムアミド、ジオキサン、γ−ブチロラクトン、１，３−ジメチル−２−イミダゾリジノン等が使用される。これらの溶剤は１種を単独で使用してもよく、２種以上を混合して使用してもよい。溶剤は、樹脂の溶解性、硬化温度、硬化時間等の条件に合わせ、樹脂の溶解度、沸点等を検討して選択することが好ましい。
【００２５】
この（Ｂ）溶剤の配合量は、樹脂成分１００質量部に対して、１００〜９００質量部の範囲が好ましく、１５０〜４００質量部の範囲がより好ましい。配合量が１００質量部未満では、樹脂の高分子量化により樹脂析出のおそれがある。また、９００質量部を超えると、硬化物中にボイドが発生したり、作業性が低下するおそれがある。
【００２６】
（Ｃ）成分の銀粉は、比表面積（ＳＡ）が０．３〜１．３ｍ２／ｇ、タップ密度（ＴＤ）が３．０〜６．０ｇ／ｃｍ３で、フレーク状のものであれば、市販の各種銀粉を使用することができる。
【００２７】
銀粉の比表面積（ＳＡ）が０．３ｍ２／ｇ以上であれば、導電性ペーストの形状保持性は良好であり、１．３ｍ２／ｇ以下であれば、導電性ペーストの長期耐熱性を向上させることができるとともに、導電性ペーストの硬化物の体積抵抗率を低く保つことができる。また、銀粉の比表面積（ＳＡ）が１．３ｍ２／ｇを超えると、銀粉表面でのポリイミド樹脂の分解反応が起こりやすくなり、基材との接着力が低下するおそれがある。銀粉の比表面積（ＳＡ）は、０．５〜１．０ｍ２／ｇであることが好ましく、０．６〜０．８ｍ２／ｇであることがより好ましい。
【００２８】
一方、銀粉のタップ密度（ＴＤ）が３．０ｇ／ｃｍ３以上であれば、導電性ペーストの硬化物の体積抵抗率を低く保つことができ、タップ密度（ＴＤ）が６．０ｇ／ｃｍ３以下であれば、導電性ペーストのチクソトロピー性が良好となり、導電性ペースト適用時における糸引きの発生が抑制される。銀粉のタップ密度（ＴＤ）は、３．０〜５．０ｍ２／ｇであることが好ましく、３．２〜４．０ｍ２／ｇであることがより好ましい。
【００２９】
なお、銀粉は、比表面積（ＳＡ）、あるいはタップ密度（ＴＤ）が異なる２種以上の銀粉を混合して使用することができるが、その場合、混合物全体として上記要件を満足していればよい。すなわち、混合物の比表面積（ＳＡ）が０．３〜１．３ｍ２／ｇであって、タップ密度（ＴＤ）が３．０〜６．０ｇ／ｃｍ３であればよい。ここで、銀粉の比表面積（ＳＡ）は、Ｂ．Ｅ．Ｔ．Ｑｕａｎｔａｃｈｒｏｍｅ  Ｍｏｎｏｓｏｒｂにて測定される、粉末の単位質量当たりの表面積（単位：ｍ２／ｇ）であり、また、タップ密度（ＴＤ）は、Ｔａｐ−Ｐａｋ   Ｖｏｌｕｍｍｅｔｅｒにて測定される、振動させた容器内の粉末の単位体積当たりの質量（単位：ｇ／ｃｍ３）である。
【００３０】
この（Ｃ）成分のフレーク状銀粉は、導電性ペーストの全固形分に対し、６５〜９５質量％の割合で配合されていることが好ましく、７０〜９３質量％の割合で配合されていることがより好ましい。（Ｃ）成分のフレーク状銀粉の割合が６５〜９５質量％の範囲であれば、作業性及び硬化物の導電性を向上させることができる。
【００３１】
本発明の導電性ペーストには、上記（Ｃ）フレーク状銀粉とともに、他の導電性粉末を配合することができる。他の導電性粉末としては、例えば、ニッケル粉末、金粉末等が挙げられる。また、（Ｃ）成分以外の銀粉、例えば、球状銀粉、不定形銀粉、樹枝状銀粉等も配合することができる。これらの他の導電性粉末の含有量は、（Ｃ）フレーク状銀粉１００質量部に対して、３０質量部以下が好ましい。３０質量部を超えると、作業性が低下し、また、硬化物の体積抵抗が増加するおそれがある。
【００３２】
本発明の導電性ペーストには、以上の各成分の他、本発明の効果を阻害しない範囲で、この種のペーストに一般に配合される、カップリング剤、硬化剤、硬化触媒、消泡剤、カップリング剤、着色剤、難燃剤、その他の各種添加剤を、必要に応じて配合することができる。これらは１種を単独で使用してもよく、２種以上を混合して使用してもよい。
【００３３】
本発明の導電性ペーストは、前記した（Ａ）成分の可溶性ポリイミド樹脂、（Ｂ）成分の溶剤、（Ｃ）成分の銀粉、及び必要に応じて配合されるカップリング剤等の添加剤を十分に混合した後、さらにディスパース、ニーダー、３本ロールミル等により混練処理を行い、次いで、脱泡することにより、容易に調製することができる。なお、（Ａ）成分の可溶性ポリイミド樹脂を合成した際の樹脂溶液をそのまま用い、この溶液に各種成分を加えて調製するようにしてもよい。
【００３４】
本発明の導電性ペーストは、作業性が良好で、かつ耐熱性、耐湿性、耐候性に優れている。また、半導体素子と各種基材とを接合する接着剤として使用した場合に、基材の種類によらず、信頼性の高い物理的、電気的接合を行うことができる。
【００３５】
次に、本発明の半導体装置について説明する。
本発明の半導体装置は、例えば、本発明の導電性ペーストを介して半導体素子をリードフレームにマウントし、導電性ペーストを加熱硬化させた後、リードフレームのリード部と半導体素子上の電極とをワイヤボンディングにより接続し、次いで、これらを封止樹脂を用いて封止することにより製造することができる。ボンディングワイヤとしては、例えば、銅、金、アルミ、金合金、アルミ−シリコン等からなるワイヤが例示される。また、導電性ペーストを硬化させる際の温度は、通常、１００〜２５０℃であり、１〜３時間程度加熱することが好ましい。
【００３６】
図１は、このようにして得られた本発明の半導体装置の一例を示したものであり、銅フレーム等のリードフレーム１と半導体素子２の間に、本発明の導電性ペーストの硬化物である接着剤層３が介在されている。また、半導体素子２上の電極４とリードフレーム１のリード部５とがボンディングワイヤ６により接続されており、さらに、これらが封止樹脂７により封止されている。なお、接着剤層３の厚さとしては、１０〜３０μｍ程度が好ましい。
【００３７】
本発明の半導体装置は、作業性が良好で、かつ耐熱性、耐湿性、耐候性に優れた硬化物を与え、さらに、基材の種類によらず大きな接着強度をもって物理的、電気的接合が可能な導電性ペーストにより、半導体素子が接着固定されているので、高い信頼性を具備している。
【００３８】
このように本発明の導電性ペーストは、半導体素子を半導体素子支持部材上に接着するための接着剤として有用であるが、その他、各種電子部品の接着、コーティング、印刷による回路形成等にも広く使用することができる。
【実施例】
【００３９】
次に、本発明を実施例によりさらに詳細に説明するが、本発明はこれらの実施例に何ら限定されるものではない。なお、以下の記載において特に明示しない限り、「部」は「質量部」を示すものとする。また、銀粉の比表面積（ＳＡ）及びタップ密度（ＴＤ）は、下記の方法により測定した値である。
［比表面積（ＳＡ）］
Ｂ．Ｅ．Ｔ．Ｑｕａｎｔａｃｈｒｏｍｅ  Ｍｏｎｏｓｏｒｂにて、粉末の単位質量当たりの表面積（単位：ｍ２／ｇ）を測定した。
［タップ密度（ＴＤ）］
Ｔａｐ−Ｐａｋ  Ｖｏｌｕｍｍｅｔｅｒにて、振動させた容器内の粉末の単位体積当たりの質量を測定した（単位：ｇ／ｃｍ３）。
以下の実施例及び比較例で用いた材料は表１に示すとおりである。
【００４０】
【表１】
0005830288.tif 000002
【００４１】
（実施例１）
テトラカルボン酸無水物（ａ）２．０部及びテトラカルボン酸無水物（ｂ）２．０部と、ジアミン化合物（ａ）１．５部及び変性シリコーン１．５部とを、有機溶剤（ａ）１６部中で溶解反応させ、粘稠な樹脂溶液を得た。この樹脂溶液にフレーク状の銀粉（ｃ）７７部を添加混合し、さらにニーダーで混練処理を行い、減圧脱泡して導電性ペーストを調製した。
（実施例２）
テトラカルボン酸無水物（ｂ）に代えてテトラカルボン酸無水物（ｃ）を用いた以外は実施例１と同様にして導電性ペーストを調製した。
（実施例３）
ジアミン化合物（ａ）１．５部に代えて、ジアミン化合物（ａ）０．５部とジアミン化合物（ｂ）１．０部を用いた以外は実施例１と同様にして導電性ペーストを調製した。
（実施例４）
フレーク状の銀粉（ｃ）に代えて、フレーク状の銀粉（ｄ）を用いた以外は実施例１と同様にして導電性ペーストを調製した。
（実施例５）
フレーク状の銀粉（ｃ）に代えて、フレーク状の銀粉（ｂ）を用いた以外は実施例１と同様にして導電性ペーストを調製した。
（実施例６）
フレーク状の銀粉（ｃ）７７部に代えて、フレーク状の銀粉（ｂ）３８．５部とフレーク状の銀粉（ｄ）３８．５部を用いた以外は実施例１と同様にして導電性ペーストを調製した。
【００４２】
（比較例１）
フレーク状の銀粉（ｃ）に代えて、フレーク状の銀粉（ｅ）を用いた以外は実施例１と同様にして導電性ペーストを調製した。
（比較例２）
フレーク状の銀粉（ｃ）に代えて、フレーク状の銀粉（ａ）を用いた以外は実施例１と同様にして導電性ペーストを調製した。
（比較例３）
フレーク状の銀粉（ｃ）に代えて、球状の銀粉（ｆ）を用いた以外は実施例１と同様にして導電性ペーストを調製した。
（比較例４）
変性シリコーンを配合せず、ジアミン化合物（ａ）の量を３部とした以外は実施例１と同様にして導電性ペーストを調製した。
（比較例５）
エポキシ樹脂３．５部、硬化剤３．５部、硬化触媒０．２部、有機溶剤（ｂ）３．０部及びフレーク状の銀粉（ｃ）９０部を十分に混合し、さらにニーダーで混練処理を行い、減圧脱泡して導電性ペーストを調製した。
（比較例６）
エポキシ変性シリコーン樹脂６部、硬化剤１部、硬化触媒０．２部、有機溶剤（ｂ）３．０部及びフレーク状の銀粉（ｃ）９０部を十分に混合し、さらにニーダーで混練処理を行い、減圧脱泡して導電性ペーストを調製した。
【００４３】
上記各実施例及び比較例で得られた導電性ペーストの特性（粘度、チクソトロピー性、作業性）と、その硬化物特性（銀含有率、接着強度、接着強度維持率、長期耐熱性、体積抵抗率、導電性）とを、下記に示す方法で測定評価した。
【００４４】
＜導電性ペーストの特性＞
［粘度（η0.5rpm）］
調製直後の導電性ペーストの粘度を、Ｅ型粘度計（３°コーン）を用いて、２５℃、０．５ｒｐｍの条件で測定した。
［チクソトロピー性］
Ｅ型粘度計（３°コーン）を用い、２５℃、５．０ｒｐｍの条件で粘度（η５rpm）を測定し、上で測定された粘度（η0.5rpm）との比η0.5rpm／η5rpmｍを算出した。
［作業性］
下記の拡がり性及び形状保持性から評価した。
（イ）拡がり性
表面を銀メッキ処理した銅フレーム上に導電性ペーストを０．１ｍｍ３塗布し、その上にプレパラート（１８ｍｍ×１８ｍｍガラス板）を被せ、２０ｇの加重を１０秒間かけた際の、導電性ペーストの拡がり面積の直径を測定し、下記の判定基準で評価した。測定は２５℃で行った。
○：７ｍｍ以上（良好）
△：５ｍｍ以下７ｍｍ未満
×：５ｍｍ未満（不良）
（ロ）形状保持性
表面を銀メッキ処理した銅フレーム上に導電性ペーストを塗布し、その後の塗布ダレ発生状況を調べ、下記の判定基準で評価した。測定は２５℃で行った。
○：塗布後５分以内に発生せず
×：塗布後５分以内に発生
【００４５】
＜硬化物特性＞
［初期接続強度］
表面を銀メッキ処理した銅フレーム上に導電性ペーストを１０μｍ厚に塗布し、その上に２ｍｍ×２ｍｍの半導体チップ（Ｓｉ）をマウントし、２００℃で６０分間加熱硬化させ、接続サンプルを作製した。この接続サンプルについて、西進商事（株）製のダイシェア強度測定装置を用い、２５℃でダイシェア強度を測定した。
［接続強度維持率］
上記と同様に作製した接続サンプルを２００℃の温度下に５００時間、１０００時間及び１５００時間置いた後の接続強度を、上記初期接続強度の場合と同様にして測定し、初期接続強度からの維持率を算出した。
［長期耐熱性］
上記で求めた１５００時間後の接続強度維持率から、下記の判定基準で評価した。
○：接続強度維持率３０％以上
△：接続強度維持率１０％以上３０％未満
×：接続強度維持率１０％未満
［体積抵抗率］
スライドガラス上に導電性ペーストを厚さ１０μｍ、幅２ｍｍ、長さ５ｍｍに印刷し、２００℃で６０分間加熱硬化させ、この硬化物について、日商精密光学（株）製のデジタルマルチメータを用い、２５℃で測定した。
［導電性］
上記で求めた体積抵抗率から、下記の判定基準で評価した。
○：１×１０−４Ω・ｃｍ未満
△：１×１０−４Ω・ｃｍ以上１×１０−３Ω・ｃｍ未満
×：１×１０−３Ω・ｃｍ以上
【００４６】
各導電性ペーストの組成を表２に、また、各特性の測定評価結果を、銀粉の特性（比表面積（ＳＡ）、タップ密度（ＴＤ））とともに表３に示す。
【００４７】
【表２】
0005830288.tif 000003
【００４８】
【表３】
0005830288.tif 000004
【００４９】
表３から明らかなように、実施例の導電性ペーストは、作業性（拡がり性、形状保持性）、初期接着強度、長期耐熱性及び導電性の全てにおいて良好乃至略良好な特性を有しており、なかでも、タップ密度（ＴＤ）が３．２〜４．０ｇ／ｃｍ３の銀粉を用いた実施例１〜３では、特に良好な特性を有していた。一方、比較例では、初期接着強度、長期耐熱性及び導電性は良好であるものの、作業性（形状保持性）が不良である等、前記特性を全て満足するものはなかった。
【符号の説明】
【００５０】
１…リードフレーム、２…半導体素子、３…接着剤層、４…電極、５…リード部、６…ボンディングワイヤ、７…封止樹脂。
【図１】
0005830288.tif 000005